(57)【要約】  【課題】生分解性樹脂製ブラシ用毛材でありながら、ブラシとして使用した時の毛腰が適度であり、かつ繰り返し使用による毛開きが小さい毛材およびこの毛材を用いたブラシを提供する。  【解決手段】芳香族ジカルボン酸と脂肪族ジカルボン酸とをジカルボン酸成分とし、脂肪族ジオールをジオール成分とする共重合ポリエステル、特にポリ（エチレンテレフタレート／サクシネート）および／またはポリ（エチレンテレフタレート／アジペート）を主成分とするモノフィラメントからなる生分解性ブラシ用毛材。【選択図】なし【特許請求の範囲】
【請求項１】
芳香族ジカルボン酸と脂肪族ジカルボン酸とをジカルボン酸成分とし、脂肪族ジオールをジオール成分とする共重合ポリエステルを主成分とするモノフィラメントからなることを特徴とする生分解性ブラシ用毛材。
【請求項２】
前記共重合ポリエステルが、ポリ（エチレンテレフタレート／サクシネート）および／またはポリ（エチレンテレフタレート／アジペート）であることを特徴とする請求項１に記載の生分解性ブラシ用毛材。
【請求項３】
少なくとも一端をテーパー状としたことを特徴とする請求項１または２に記載の生分解性ブラシ用毛材。
【請求項４】
請求項１〜３のいずれか１項に記載の生分解性ブラシ用毛材を植毛したことを特徴とするブラシ。
【発明の詳細な説明】
【技術分野】
【０００１】
本発明は、ブラシとして使用した時の毛腰が適度であり、かつ繰り返し使用による毛開きが小さい生分解性ブラシ用毛材およびこの毛材を用いたブラシに関するものである。
【背景技術】
【０００２】
従来、歯ブラシや毛筆、画筆、化粧筆などに用いられるブラシ用毛材としては、馬、ブタ、タヌキ、ヤギなどの獣毛、あるいはナイロンやポリブチレンテレフタレートなどの合成樹脂製毛材が多用されてきた。ブラシ用毛材に対する要求性能としては、その用途に応じて適度な毛腰を有することこと、繰り返しの使用による毛開きが少ないこと、および吸水による毛腰の変化が小さいことなどが挙げられるが、前記従来のブラシ用毛材は、これらの要求性能を一応満たすものであった。
【０００３】
しかしながら、獣毛については、品質にばらつきが大きいことやアレルギー症状を引き起こすケースが懸念されること、さらには動物保護の点から近年は調達自体が困難となりつつあるなどの問題があった。
【０００４】
また、獣毛に代わるナイロンやポリブチレンテレフタレートなどの合成樹脂製毛材は、品質ばらつきが小さく調達も安定しているが、合成樹脂を焼却廃棄する際に高温となるため焼却炉の損傷したり、素材によっては有害ガスの発生による環境汚染が懸念されていた。
【０００５】
これらの問題を解決するために、従来より生分解性樹脂、さらに詳しくはポリ乳酸系や脂肪族系の生分解性樹脂を素材としたブラシ用毛材（例えば、特許文献１参照）が提案されてきた。しかるに、これらの生分解性樹脂は、土中で分解するため廃棄性は極めて優れているが、これからなる毛材をブラシとして使用した場合には、ポリ乳酸系樹脂では毛腰が硬過ぎ、逆に脂肪族系樹脂では柔らか過ぎて、いずれもブラシとしては不適当であり、さらに繰り返し使用による毛開きも極めて大きく、総合的には実用にはならないものであった。
【特許文献１】特開２００３−８８４２２公報（第２頁）
【発明の開示】
【発明が解決しようとする課題】
【０００６】
本発明の目的は、生分解性樹脂製ブラシ用毛材でありながら、ブラシとして使用した時の毛腰が適度であり、かつ繰り返し使用による毛開きが小さいブラシ用毛材、およびこの毛材を用いたブラシを提供することにある。
【課題を解決するための手段】
【０００７】
本発明者らは上記目的を達成するために鋭意検討した結果、生分解性樹脂として特定の共重合ポリエステル、特にポリ（エチレンテレフタレート／サクシネート）および／またはポリ（エチレンテレフタレート／アジペート）を使用することにより、上記目的が効果的に達成できることを見出し、本発明に到達した。
【０００８】
すなわち、上記目的を達成するために本発明によれば、芳香族ジカルボン酸と脂肪族ジカルボン酸とをジカルボン酸成分とし、脂肪族ジオールをジオール成分とする共重合ポリエステルを主成分とするモノフィラメントからなることを特徴とする生分解性ブラシ用毛材が提供される。
【０００９】
なお、本発明のブラシ用毛材においては、
前記共重合ポリエステルがポリ（エチレンテレフタレート／サクシネート）および／またはポリ（エチレンテレフタレート／アジペート）であること、および
少なくとも一端をテーパー状としたこと
が、いずれも好ましい条件であり、これらの条件を適用した場合には、さらに良好な効果を取得することができる。
【００１０】
また、本発明のブラシは、上記の生分解性ブラシ用毛材を植毛したことを特徴とする。
【発明の効果】
【００１１】
本発明によれば、以下に説明するとおり、素材が生分解性樹脂でありながら、その毛腰が適度であり、かつ繰り返し使用による毛開きが小さいブラシ用毛材を得ることができる。さらに、これらの素材はアルカリ溶液に溶解する特性を有することから、公知の化学処理法によって毛材の先端にテーパー形状を形成することが可能であり、機械研磨などの方法による加工よりも滑らかで精度の高いテーパー形状が得られる点でも好適である。
【発明を実施するための最良の形態】
【００１２】
以下、本発明を具体的に説明する。
【００１３】
本発明の生分解性ブラシ用毛材は、その原料として、芳香族ジカルボン酸と脂肪族ジカルボン酸とをジカルボン酸成分とし、脂肪族ジオールをジオール成分とする共重合ポリエステル、好ましくはポリ（エチレンテレフタレート／サクシネート）および／またはポリ（エチレンテレフタレート／アジペート）を用いる点が重要であり、これを公知の溶融紡糸法によってモノフィラメントとし、これを直線状に束ねて周囲を紙テープなどで固定することによりブラシ用毛材が作成できる。
【００１４】
上記共重合ポリエステルにおける芳香族ジカルボン酸の例としては、テレフタル酸、イソフタル酸、シクロヘキサンジカルボン酸などが挙げられるが、なかでもテレフタル酸の使用が好ましい。
【００１５】
脂肪族ジカルボン酸の例としては、コハク酸、アジピン酸、セバシン酸、ダイマー酸などが挙げられるが、なかでもコハク酸およびアジピン酸の使用が好ましい。
【００１６】
また、上記共重合ポリエステルにおける脂肪族ジオールの例としては、エチレングリコール、１，３−プロピレングリコール、１，４−ブチレングリコールなどが挙げられるが、なかでもエチレングリコールの使用が好ましい。
【００１７】
上記共重合ポリエステルのジカルボン酸成分における芳香族ジカルボン酸と脂肪族ジカルボン酸とのモル比については、生分解性が保持できる割合であれば特に制限はないが、なかでも芳香族ジカルボン酸：脂肪族ジカルボン酸のモル比が５０：５０〜９０：１０の範囲にあることが好ましい。
【００１８】
また、上記共重合ポリエステルは、ランダム共重合体であることが、より生分解性となることから好ましい。
【００１９】
なお、本発明の生分解性ブラシ用毛材を構成するモノフィラメントの断面形状は、丸断面が一般的であるが、楕円形、多角形、多葉形などの異形断面とすることもできる。また、モノフィラメントには必要に応じて、着色剤や耐候剤、耐熱剤などの添加剤を適宜添加することも可能である。
【００２０】
ブラシとして使用する際の使用感を向上させるために、ブラシ用毛材の端部をテーパー形状、つまり繊維経を先端に行くほど先細りの状態とする場合には、毛材を基台に植毛しブラシとた後で機械研磨法などによって毛材先端を加工することも可能であるが、上記共重合ポリエステルはアルカリに溶解する特性を有することから、公知のアルカリ減量法を用いることができる。すなわち、上記のモノフィラメント束を必要な長さに切断し、この端部をアルカリ液に浸漬させることによって、機械研磨法よりも形状が滑らかで、かつ精度の高いテーパー状の先端を得ることができる。
【００２１】
また、上記毛材を公知の方法で基台に植毛することにより、歯ブラシ、画筆や毛筆を含むペイントブラシ、フェイスブラシやマスカラブラシなどの化粧ブラシ、ボディーブラシなどのサニタリー用ブラシを作成することが可能である。なかでも、歯ブラシとして適用した場合には、素材が生分解性樹脂でありながら、その毛腰が適度であり、かつ繰り返し使用による毛開きが小さいという優れた特性を最大限に活用することができる。
【００２２】
なお、これらの各種ブラシにおいて、毛材以外の部分、例えば基台についても生分解性樹脂の成形体とすることにより、ブラシ全体を生分解性とすることができ、この場合には廃棄が極めて容易となる。
【実施例】
【００２３】
以下に、本発明を実施例に基づいて説明する。なお、実施例中の毛材の評価は次の方法により行った。
【００２４】
［屈曲回復率］
毛材を２３±２℃に調整した水中に２４時間浸漬した後、ＪＩＳ  Ｓ  ３０１６に記載の屈曲回復試験方法により屈曲回復率を測定した。
【００２５】
［耐久性評価］
毛材を３４穴の歯ブラシハンドルに毛丈１１ｍｍになるように植毛して歯ブラシを作成し、この歯ブラシに対して摺動面裏側から垂直に５００ｇの荷重をかけ、３７℃の温水を滴下させた状態で、ステンレス製の波板に対して歯ブラシの長手方向に２００００回の摺動運動をさせ、ブラシ部の毛開き率（Ｋ）を測定した。毛開き率の算出方法は、初期状態におけるブラシ部の摺動面の横幅をＡｍｍ、摺動後の横幅をＢｍｍとしたとき、Ｋ＝（Ｂ−Ａ）／Ａ×１００（％）とした。
【００２６】
［使用感調査］
耐久性評価と同じ仕様の歯ブラシを作成し、成人２０名に１種類あたり５日間使用してもらい、使用感について回答を得た。評価基準は次のとおりである。
Ａ：「非常に良い」
Ｂ：「良い」
Ｃ：「普通」
Ｄ：「悪い」
【００２７】
[実施例１]
芳香族ジカルボン酸／脂肪族ジカルボン酸と脂肪族ジオールとのランダム共重合ポリエステル（ＤｕＰｏｎｔ社製Ｂｉｏｍａｘ６９２４）のペレットを押出機に投入し、２４０℃に加熱溶融させてノズルから押し出し、直ちに水中で冷却、続いて６０℃の温水、さらには１２０℃の熱風中で合計５倍に延伸し、さらに１７０℃の乾熱下で０．９０倍に熱セットすることにより、直径０．２０ｍｍモノフィラメントを得た。このモノフィラメントを集束し、周囲に紙テープを巻いて直径５０ｍｍの毛束とし、さらに３０ｍｍの長さに切断することにより、生分解性ブラシ用毛材とした。この毛材の評価結果を表１に示す。
【００２８】
[実施例２]
実施例１で作成した毛束を、水酸化ナトリウム溶液に浸漬して、束の両端を減量加工し、水洗、乾燥することにより、両端をテーパー形状とした生分解性ブラシ用毛材を得た。この毛材の評価結果を表１に併せて示す。
【００２９】
[比較例１]
原料ポリマとして、ポリ乳酸系生分解性樹脂（三井化学製  レイシアＨ−１００）を用いた以外は、実施例１と同様の方法によって生分解性ブラシ用毛材を得た。この毛材の評価結果を表１に併せて示す。
【００３０】
[比較例２]
ポリマ原料として、脂肪族系生分解性樹脂（昭和高分子製  ビオノーレ１００１）を用いた以外は、実施例１と同様の方法によって生分解性ブラシ用毛材を得た。この毛材の評価結果を表１に併せて示す。
【００３１】
[比較例３]
ポリマ原料として、ポリブチレンテレフタレート（東レ製  東レＰＢＴ１２００Ｓ）を使用した以外は、実施例１と同様の方法によって生分解性ブラシ用毛材を得た。この毛材の評価結果を表１に併せて示す。
【００３２】
【表１】
2005160826.tif 000002
【００３３】
表１の結果から明かなように、ポリ乳酸系生分解性樹脂製毛材（比較例１）および脂肪族系生分解性樹脂製毛材（比較例２）は、使用感が極めて悪い結果となっている。これは前者は毛腰が極めて硬く、逆に後者は毛腰が極めて柔らかいため、いずれもブラシ毛材として不適当なものとなったものである。また、これらは屈曲回復率や毛開き率も非常に大きく、総合性能として実用レベルにはないことがわかる。
【００３４】
これに対し、本発明の生分解性ブラシ用毛材（実施例１）は、毛腰が適度であるため使用感が良好と評価され、さらに毛開きも従来のポリブチレンテレフタレート製毛材（比較例３）に近い程度であり、実用レベルにあることがわかる。
【００３５】
また、実施例２の生分解性ブラシ用毛材は、実施例１の毛材の先端をテーパー形状としたものであるが、毛先の柔軟性が出るため使用感がさらに良いものとなっていることがわかる。
【産業上の利用可能性】
【００３６】
本発明のブラシ用毛材は、従来の生分解性樹脂製ブラシ用毛材に比べて毛腰が適度であり、かつ繰り返し使用による毛開きが小さく、毛材としての実用特性を備えていることから、歯ブラシ、画筆や毛筆を含むペイントブラシ、フェイスブラシやマスカラブラシなどの化粧ブラシ、ボディーブラシなどのサニタリー用ブラシなどの廃棄の容易なブラシ用途として有用である。